(57)【要約】【課題】磁性膜の上に直接、または間接的に設けられるレジスト層において、良好なパターン形状を得る。【解決手段】磁性膜の上、または、当該磁性膜の上に設けられた金属製の酸化防止膜の上に、レジスト層を形成するためのものであって、下記一般式（Ｉ）【化１】2005031193.tif 000019（式中、Ｒは−Ｈまたは−ＣＨ３を示す。）で表される構成単位（ａ１）と、下記一般式（ＩＩ）【化２】2005031193.tif 000020（式中、Ｒは−Ｈまたは−ＣＨ３を示し、Ｘは第３級炭素原子を有するアルキル基であって、当該第３級炭素原子がエステル基に結合している酸解離性溶解抑制基を示す。）で表される構成単位（ａ２）を有する樹脂成分（Ａ）と、ジアゾメタン系の酸発生剤（Ｂ１）と、オニウム塩系の酸発生剤（Ｂ２）とを含むポジ型レジスト組成物。【選択図】        なし【特許請求の範囲】
【請求項１】
基板と、当該基板の上に設けられた磁性膜の上、または、当該磁性膜の上に設けられた金属製の酸化防止膜の上に、レジスト層を形成するための化学増幅型のポジ型レジスト組成物であって、
下記一般式（Ｉ）
【化１】
2005031193.tif 000013
（式中、Ｒは−Ｈまたは−ＣＨ３を示す。）
で表される構成単位（ａ１）と、
下記一般式（ＩＩ）
【化２】
2005031193.tif 000014
（式中、Ｒは−Ｈまたは−ＣＨ３を示し、Ｘは第３級炭素原子を有するアルキル基であって、当該第３級炭素原子がエステル基に結合している酸解離性溶解抑制基を示す。）
で表される構成単位（ａ２）を有する、酸の作用によってアルカリ溶解性が増大する樹脂成分（Ａ）と、
ジアゾメタン系の酸発生剤（Ｂ１）と、
オニウム塩系の酸発生剤（Ｂ２）とを含むことを特徴とするポジ型レジスト組成物。
【請求項２】
前記（Ａ）成分が、下記一般式（ＩＩＩ）
【化３】
2005031193.tif 000015
（式中、Ｒ、Ｒ１はそれぞれ独立に−Ｈまたは−ＣＨ３を示し、Ｒ２は−ＣＨ３または−Ｃ２Ｈ５を示し、Ｒ３は低級アルキル基を示す。）
で表される構成単位（ａ３）を有することを特徴とする請求項１に記載のポジ型レジスト組成物。
【請求項３】
前記（Ａ）成分が、下記一般式（ＩＶ）
【化４】
2005031193.tif 000016
（式中、Ｒは−Ｈまたは−ＣＨ３を示し、Ｒ４は低級アルキル基を示し、ｎは０または１〜３の整数を示す。）
で表される構成単位（ａ４）を有することを特徴とする請求項１または２に記載のポジ型レジスト組成物。
【請求項４】
前記（Ｂ１）成分が、下記一般式（Ｖ）
【化５】
2005031193.tif 000017
（式中Ｒ５、Ｒ６はそれぞれ独立して炭素数３〜７の鎖状、分岐状又は環状のアルキル基である。）
で表される化合物を含むことを特徴とする請求項１〜３のいずれか一項に記載のポジ型レジスト組成物。
【請求項５】
前記（Ｂ２）成分が、下記一般式（ＶＩ）
【化６】
2005031193.tif 000018
（Ｒ７、Ｒ８及びＲ９はそれぞれ独立に水素原子、炭素数１〜４のアルキル基又はアルコキシル基であり、ｍは１〜１０の整数である。）
で表される化合物を含むことを特徴とする請求項１〜４のいずれか一項に記載のポジ型レジスト組成物。
【請求項６】
さらに含窒素有機化合物（Ｄ）を含むことを特徴とする請求項１〜５のいずれか一項に記載のポジ型レジスト組成物。
【請求項７】
前記磁性膜の主成分が、鉄、コバルト、ニッケルのうちの１種以上からなることを特徴とする請求項１〜６のいずれか一項に記載のポジ型レジスト組成物。
【請求項８】
前記酸化防止膜の主成分が、タンタル、酸化アルミニウム（Ａｌ２Ｏ３）のうちの１種以上からなることを特徴とする請求項１〜７のいずれか一項に記載のポジ型レジスト組成物。
【請求項９】
基板と、当該基板の上に設けられた磁性膜の上、または、当該磁性膜の上に設けられた金属製の酸化防止膜の上に、請求項１〜８のいずれか一項に記載のポジ型レジスト組成物からなるレジスト層を設けたことを特徴とする積層体。
【請求項１０】
前記磁性膜の主成分が、鉄、コバルト、ニッケルのうちの１種以上からなることを特徴とする請求項９に記載の積層体。
【請求項１１】
前記酸化防止膜の主成分が、タンタル、酸化アルミニウム（Ａｌ２Ｏ３）のうちの１種以上からなることを特徴とする請求項９または１０に記載の積層体。
【請求項１２】
（１）基板と、当該基板の上に設けられた磁性膜の上、または、当該磁性膜の上に設けられた金属製の酸化防止膜の上に、請求項１〜８のいずれか一項に記載のポジ型レジスト組成物からなるレジスト層を設ける工程、（２）当該レジスト層に選択的露光を行う工程、
（３）当該選択的露光を行ったレジスト層に対して、露光後加熱を行う工程、
（４）当該露光後加熱を行ったレジスト層に対して、アルカリ現像を行う工程、とを有することを特徴とするレジストパターンの形成方法。
【請求項１３】
前記磁性膜として、その主成分が、鉄、コバルト、ニッケルのうちの１種以上からなるものを用いることを特徴とする請求項１２に記載のレジストパターンの形成方法。
【請求項１４】
前記酸化防止膜として、その主成分が、タンタル、酸化アルミニウム（Ａｌ２Ｏ３）のうちの１種以上からなるものを用いることを特徴とする請求項１２または１３に記載のレジストパターンの形成方法。
【発明の詳細な説明】
【０００１】
【発明の属する技術分野】
本発明は、磁性膜の上に直接または間接的に形成されるレジスト層を形成するためのポジ型レジスト組成物およびこれを用いた積層体とレジストパターンの形成方法に関する。
【０００２】
【従来の技術】
従来、磁気ヘッド等の形成においては、基板の上に磁性膜を積層し、その上にレジスト層を設けてレジストパターンを形成する工程が行われる。
なお、磁性膜の上には、必要に応じて当該磁性膜の酸化を防止するための金属製の酸化防止膜を積層し、その上にレジスト層を形成する場合もある。
前記磁性膜は、その主成分が、鉄、コバルト、ニッケルのうちの１種以上からなるもの等が用いられている。
また、前記酸化防止膜は、その主成分が、タンタル、酸化アルミニウム（Ａｌ２Ｏ３）のうちの１種以上からなるもの等が用いられている。
【０００３】
【特許文献１】
特開平１１−３３９２２３号公報
【０００４】
【発明が解決しようとする課題】
しかしながら、従来のポジ型レジスト組成物においては、磁性膜、またはさらにその上に設けられる前記金属性の酸化防止膜の上にレジスト層を形成すると、レジストパターンの磁性膜または酸化防止膜との界面付近がテーパー状になる、いわゆる裾引き現象が生じたり、反対に、パターンの磁性膜または酸化防止膜との界面付近が細くなって、パターンの内側に食い込む、いわゆる食い込み現象が生じたりして、良好な形状のパターンが得られない場合があった。
【０００５】
本発明は前記事情に鑑てなされたもので、磁性膜の上に直接、または間接的に設けられるレジスト層を形成するためのポジ型レジスト組成物であって、良好なパターン形状が得られるものを提供することを課題とする。
【０００６】
【課題を解決するための手段】
前記課題を解決するために、本発明においては、以下の様な解決手段を提案する。
本発明のポジ型レジスト組成物は、基板と、当該基板の上に設けられた磁性膜の上、または、当該磁性膜の上に設けられた金属製の酸化防止膜の上に、レジスト層を形成するための化学増幅型のポジ型レジスト組成物であって、
下記一般式（Ｉ）
【化７】
2005031193.tif 000002
（式中、Ｒは−Ｈまたは−ＣＨ３を示す。）
で表される構成単位（ａ１）と、
下記一般式（ＩＩ）
【化８】
2005031193.tif 000003
（式中、Ｒは−Ｈまたは−ＣＨ３を示し、Ｘは第３級炭素原子を有するアルキル基であって、当該第３級炭素原子がエステル基（−ＣＯ−Ｏ−）に結合している酸解離性溶解抑制基を示す。）
で表される構成単位（ａ２）を有する、酸の作用によってアルカリ溶解性が増大する樹脂成分（Ａ）と、
ジアゾメタン系の酸発生剤（Ｂ１）と、
オニウム塩系の酸発生剤（Ｂ２）とを含むことを特徴とする。
本発明の積層体は、基板と、当該基板の上に設けられた磁性膜の上、または、当該磁性膜の上に設けられた金属製の酸化防止膜の上に、前記本発明のポジ型レジスト組成物からなるレジスト層を設けたことを特徴とする。
本発明のレジストパターンの形成方法は、
（１）基板と、当該基板の上に設けられた磁性膜の上、または、当該磁性膜の上に設けられた金属製の酸化防止膜の上に、本発明のポジ型レジスト組成物からなるレジスト層を設ける工程、
（２）当該レジスト層に選択的露光を行う工程、
（３）当該選択的露光を行ったレジスト層に対して、露光後加熱を行う工程、
（４）当該露光後加熱を行ったレジスト層に対して、アルカリ現像を行う工程、
（５）当該アルカリ現像を行った後に、リンスを行う工程、
とを有することを特徴とする。
なお、本明細書において「構成単位」とはポリマーを構成するモノマー単位を示す。
【０００７】
【発明の実施の形態】
［ポジ型レジスト組成物］
・（Ａ）成分
（Ａ）成分は、酸の作用によってアルカリ溶解性が増大する樹脂成分（Ａ）である。すなわち、露光によって（Ｂ１）成分、（Ｂ２）成分から発生する酸の作用によって、構成単位（ａ２）と任意の構成単位（ａ３）において解裂が生じ、これによって、はじめはアルカリ現像液に対して不溶性であった（Ａ）成分において、そのアルカリ溶解性が増大する。その結果、ポジ型のレジストパターンを得ることができる。
【０００８】
・・構成単位（ａ１）
構成単位（ａ１）は、前記一般式（Ｉ）で表される。
Ｒは−Ｈまたは−ＣＨ３であれば、特に限定されない。
−ＯＨのベンゼン環への結合位置は特に限定されるものではないが、式中に記載の４の位置が好ましい。
構成単位（ａ１）は、（Ａ）成分中、４０〜８０モル％、好ましくは５０〜７５モル％とされる。
４０モル％以上とすることにより、アルカリ現像液に対する溶解性を向上させることができ、レジストパターンの形状の改善効果も得られ、８０モル％以下とすることにより、他の構成単位とのバランスをとることができる。
【０００９】
・・構成単位（ａ２）
構成単位（ａ２）は、前記一般式（ＩＩ）で表される。
Ｒは−Ｈまたは−ＣＨ３であれば、特に限定されない。
Ｘは第３級炭素原子を有するアルキル基であって、当該第３級炭素原子がエステル基に結合している酸解離性溶解抑制基である。
前記酸解離性溶解抑制基は、前記（Ｂ１）成分、前記（Ｂ２）成分から露光によって酸が発生すると、その酸の作用によって（ａ２）から脱離し、構成単位（ａ２）を（メタ）アクリル酸構成単位に変化させ［（メタ）アクリル酸単位はメタクリル酸単位および／またはアクリル酸単位を示す。］、その結果、（Ａ）成分のアルカリ現像液に対する溶解性を向上させる作用を備えたものである。
この様な酸解離性溶解抑制基、すなわちＸは、例えば化学増幅型のポジ型レジスト組成物において用いられているものから任意に使用することができる。
【００１０】
構成単位（ａ２）としては、例えば下記一般式［化９］に記載のもの等が挙げられる。
【００１１】
【化９】
2005031193.tif 000004
【００１２】
式中、Ｒは上記と同じであり、Ｒ１１、Ｒ１２、Ｒ１３  は、それぞれ独立に低級アルキル基（直鎖、分岐鎖のいずれでもよい。好ましくは炭素数は１〜５である。）である。または、これらのうちの二つが結合して、単環または多環の脂環式基（脂環式基の炭素数は好ましくは５〜１２）を形成していてもよい。
【００１３】
脂環式基を有しない場合には、例えばＲ１１、Ｒ１２、Ｒ１３  がいずれもメチル基であるものが好ましい。
【００１４】
脂環式基を有する場合において、単環の脂環式基を有する場合は、例えばシクロヘキシル基を有するもの等が好ましい。
また、多環の脂環式基のうち、好ましいものとして例えば下記一般式［化１０］、［化１１］で示されるものを挙げることができる。
【００１５】
【化１０】
2005031193.tif 000005
【００１６】
［式中、Ｒは上記と同じであり、Ｒ１４は低級アルキル基（直鎖、分岐鎖のいずれでもよい。好ましくは炭素数は１〜５である。）を示す。］
【００１７】
【化１１】
2005031193.tif 000006
【００１８】
［式中、Ｒは上記と同じであり、Ｒ１５、Ｒ１６は、それぞれ独立に低級アルキル基（直鎖、分岐鎖のいずれでもよい。好ましくは炭素数は１〜５である。）を示す。］
【００１９】
構成単位（ａ２）は、（Ａ）成分中、５〜３０モル％、好ましくは１０〜２０モル％とされる。
５モル％以上とすることにより、アルカリ溶解性の増大効果が得られるとともに、レジストパターンの形状改善効果が得られ、３０モル％以下とすることにより、他の構成単位とのバランスをとることができ、アルカリ現像液に対する溶解性のコントロールが容易となる。
【００２０】
（Ａ）成分においては、前記構成単位（ａ１）、（ａ２）を両方有する共重合体を用いてもよいし、これらの単位を１つづつ有する重合体の混合物を用いてもよい。またはこれらの組み合わせでもよい。
後述する任意に用いられる前記構成単位（ａ３）、（ａ４）についても、同様である。
【００２１】
・・構成単位（ａ３）
構成単位（ａ３）は、下記一般式（ＩＩＩ）で表されるものである。
【００２２】
【化１２】
2005031193.tif 000007
【００２３】
（式中、Ｒは上記と同じであり、Ｒ、Ｒ１はそれぞれ独立に−Ｈまたは−ＣＨ３を示し、Ｒ２は−ＣＨ３または−Ｃ２Ｈ５を示し、Ｒ３は低級アルキル基を示す。）
【００２４】
なお、Ｒ３の低級アルキル基は、直鎖または分岐鎖のいずれでもよく、炭素数は好ましくは１〜５とされる。
ベンゼン環に結合している基の結合位置は特に限定するものではないが式中に示した４の位置が好ましい。
ベンゼン環に結合する基としては、例えば１−メトキシエトキシ基、１−エトキシエトキシ基、１−ｎ−プロポキシエトキシ基、１−イソプロポキシエトキシ基、１−ｎ−ブトキシエトキシ基、１−イソブトキシエトキシ基、１−（１，１−ジメチルエトキシ）−１−メチルエトキシ基、１−メトキシ−１−メチルエトキシ基、１−エトキシ−１−メチルエトキシ基、１−ｎ−プロポキシ−１−メチルエトキシ基、１−イソブトキシ−１−メチルエトキシ基、１−メトキシ−ｎ−プロポキシ基、１−エトキシ−ｎ−プロポキシ基などが挙げられる。
特に１−エトキシエトキシ基および１−メトキシ−ｎ−プロポキシ基が好ましく、最も好ましいのは１−エトキシエトキシ基である。
【００２５】
構成単位（ａ３）は、（Ａ）成分中、１０〜５０モル％、好ましくは２０〜４０モル％とされる。
１０モル％以上とすることによりアルカリ溶解性の増大効果が得られるとともに、良好なレジストパターンが得られ、５０モル％以下とすることにより、他の構成単位とのバランスをとることができる。
【００２６】
・・構成単位（ａ４）
構成単位（ａ４）は、下記一般式（ＩＶ）で表されるものである。
【００２７】
【化１３】
2005031193.tif 000008
【００２８】
（式中、Ｒは−Ｈまたは−ＣＨ３を示し、Ｒ４は低級アルキル基を示し、ｎは０または１〜３の整数を示す。）
【００２９】
なお、Ｒ４の低級アルキル基は、直鎖または分岐鎖のいずれでもよく、炭素数は好ましくは１〜５とされる。
ｎは０または１〜３の整数を示すが、０であることが好ましい。
【００３０】
構成単位（ａ４）は任意成分であって、（Ａ）成分中、０〜３５モル％、好ましくは５〜２０モル％とされる。
構成単位（ａ４）を用いることにより、形状の改善（特に後述する膜減りの改善）の効果が高くなり、３５モル％以下とすることにより、他の構成単位とのバランスをとることができる。
【００３１】
また、（Ａ）成分は、前記構成単位（ａ１）、（ａ２）以外のものを任意に含むことができるが、構成単位（ａ１）、（ａ２）以外の構成単位が構成単位（ａ３）、構成単位（ａ４）からなると好ましい。
また、（Ａ）成分において、
・前記構成単位（ａ１）と、前記（ａ３）とからなる共重合体（Ａ１）と、
・構成単位（ａ１）と、前記（ａ２）と、前記（ａ４）とからなる共重合体（Ａ２）とを混合した態様が簡便に効果が得られるため最も好ましい。また、耐熱性向上の点でも好ましい。
共重合体（Ａ１）と共重合体（Ａ２）との質量比は例えば１／９〜９／１、好ましくは３／７〜７／３とされる。
【００３２】
（Ａ）成分のＧＰＣによるポリスチレン換算の質量平均分子量（以下、質量平均分子量と略記する）は３０００〜３００００、好ましくは５０００〜２００００とされる。
なお、（Ａ）成分は、前記構成単位の材料モノマーを公知の方法で重合することにより得ることができる。
ポジ型レジスト組成物における（Ａ）成分の濃度は例えば５〜６０質量％とされる。
なお、（Ａ）成分は１種または２種以上の態様を組み合わせて用いることができる。
【００３３】
・ジアゾメタン系の酸発生剤（Ｂ１）
ジアゾメタン系の酸発生剤の具体例としては、例えばビス（イソプロピルスルホニル）ジアゾメタン、ビス（ｐ−トルエンスルホニル）ジアゾメタン、ビス（１，１−ジメチルエチルスルホニル）ジアゾメタン、ビス（シクロヘキシルスルホニル）ジアゾメタン、ビス（２，４−ジメチルフェニルスルホニル）ジアゾメタン、ビス（ｎ−プロピルスルホニル）ジアゾメタン、ビス（ｎ−シクロペンチルスルホニル）ジアゾメタン等が挙げられる。
中でも、下記一般式（Ｖ）で表される
【００３４】
【化１４】
2005031193.tif 000009
（式中Ｒ５、Ｒ６はそれぞれ独立して炭素数３〜７の鎖状、分岐状又は環状のアルキル基である。）
【００３５】
が好ましく、（１，１−ジメチルエチルスルホニル）ジアゾメタンがさらに好ましい。
【００３６】
・オニウム塩系の酸発生剤（Ｂ２）
オニウム塩類の具体例としては、ジフェニルヨードニウムトリフルオロメタンスルホネート、（４−メトキシフェニル）フェニルヨードニウムトリフルオロメタンスルホネート、ビス（ｐ−ｔｅｒｔ−ブチルフェニル）ヨードニウムトリフルオロメタンスルホネート、トリフェニルスルホニウムトリフルオロメタンスルホネート、（４−メトキシフェニル）ジフェニルスルホニウムトリフルオロメタンスルホネート、（４−メチルフェニル）ジフェニルスルホニウムノナフルオロブタンスルホネート、（ｐ−ｔｅｒｔ−ブチルフェニル）ジフェニルスルホニウムトリフルオロメタンスルホネート、ジフェニルヨードニウムノナフルオロブタンスルホネート、ビス（ｐ−ｔｅｒｔ−ブチルフェニル）ヨードニウムノナフルオロブタンスルホネート、トリフェニルスルホニウムノナフルオロブタンスルホネート等が挙げられる。
これらのなかでもフッ素化アルキルスルホン酸イオンをアニオンとするオニウム塩が好ましい。
【００３７】
中でも、下記一般式（ＶＩ）で表される、
【００３８】
【化１５】
2005031193.tif 000010
（Ｒ７、Ｒ８及びＲ９は、それぞれ独立に水素原子、炭素数１〜４のアルキル基又はアルコキシル基であり、ｍは１〜１０の整数である。）
【００３９】
が好ましく、トリフェニルスルホニウムトリフルオロメタンスルホネートがさらに好ましい。
【００４０】
（Ｂ１）、（Ｂ２）成分は、それぞれ１種または２種以上組み合わせて用いることができる。
（Ｂ１）成分は（Ａ）成分１００質量部に対して０．１〜２０質量部、好ましくは１〜１０質量部用いられる。０．１質量部以上とすることにより特に裾引き現象の改善に効果があり、２０質量部以下とすることにより、（Ｂ２）成分とのバランスをとることができる。
（Ｂ２）成分は（Ａ）成分１００質量部に対して０．１〜２０質量部、好ましくは０．１〜５質量部用いられる。０．１質量部以上とすることにより、特に食い込み現象の改善に効果があり、２０質量部以下とすることにより、（Ｂ１）成分とのバランスをとることができる。（Ｂ１）成分と（Ｂ２）成分を混合して用いる場合は、重量比で（Ｂ１）：（Ｂ２）＝１：１〜１０：１、好ましくは１．５：１〜５：１の範囲で用いることができる。
【００４１】
・有機溶剤（Ｃ）
本発明のポジ型レジスト組成物は、材料を有機溶剤（Ｃ）に溶解させて製造することができる。
（Ｃ）成分としては、使用する各成分を溶解し、均一な溶液とすることができるものであればよく、従来、化学増幅型レジストの溶剤として公知のものの中から任意のものを１種又は２種以上適宜選択して用いることができる。
例えば、アセトン、メチルエチルケトン、シクロヘキサノン、メチルイソアミルケトン、２−ヘプタノンなどのケトン類や、エチレングリコール、エチレングリコールモノアセテート、ジエチレングリコール、ジエチレングリコールモノアセテート、プロピレングリコール、プロピレングリコールモノアセテート、ジプロピレングリコール、又はジプロピレングリコールモノアセテートのモノメチルエーテル、モノエチルエーテル、モノプロピルエーテル、モノブチルエーテル又はモノフェニルエーテルなどの多価アルコール類及びその誘導体や、ジオキサンのような環式エーテル類や、乳酸メチル、乳酸エチル、酢酸メチル、酢酸エチル、酢酸ブチル、ピルピン酸メチル、ピルピン酸エチル、メトキシプロピオン酸メチル、エトキシプロピオン酸エチルなどのエステル類などを挙げることができる。これらの有機溶剤は単独で用いてもよく、２種以上の混合溶剤として用いてもよい。
【００４２】
・含窒素有機化合物（Ｄ）
ポジ型レジスト組成物には、レジストパターン形状、引き置き経時安定性などを向上させるために、さらに任意の（Ｄ）成分として含窒素有機化合物を配合させることができる。
この含窒素有機化合物は、既に多種多様なものが提案されているので、公知のものから任意に用いれば良いが、アミン、特に第２級低級脂肪族アミンや第３級低級脂肪族アミンが好ましい。
ここで、低級脂肪族アミンとは炭素数５以下のアルキルまたはアルキルアルコールのアミンを言い、この第２級や第３級アミンの例としては、トリメチルアミン、ジエチルアミン、トリエチルアミン、ジ−ｎ−プロピルアミン、トリ−ｎ−プロピルアミン、トリぺンチルアミン、ジエタノールアミン、トリエタノールアミンなどが挙げられるが、特にトリエタノールアミンのようなアルカノールアミンが好ましい。
これらは単独で用いてもよいし、２種以上を組み合わせて用いてもよい。
これらは、（Ａ）成分に対して、通常０．０１〜２．０質量％の範囲で用いられる。
【００４３】
また、前記（Ｄ）成分との配合による感度劣化を防ぎ、またレジストパターン形状、引き置き安定性、感度調整等の向上の目的で、さらに任意の（Ｅ）成分として、有機カルボン酸又はリンのオキソ酸若しくはその誘導体を含有させることができる。なお、（Ｄ）成分と（Ｅ）成分は併用することもできるし、いずれか１種を用いることもできる。
有機カルボン酸としては、例えば、マロン酸、クエン酸、リンゴ酸、コハク酸、安息香酸、サリチル酸などが好適である。
リンのオキソ酸若しくはその誘導体としては、リン酸、リン酸ジ‐ｎ‐ブチルエステル、リン酸ジフェニルエステルなどのリン酸又はそれらのエステルのような誘導体、ホスホン酸、ホスホン酸ジメチルエステル、ホスホン酸‐ジ‐ｎ‐ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。
（Ｅ）成分は、（Ａ）成分１００質量部当り０．０１〜５．０質量部の割合で用いられる。
【００４４】
・その他の任意成分
本発明のポジ型レジスト組成物には、さらに所望により混和性のある添加剤、例えばレジスト膜の性能を改良するための付加的樹脂、塗布性を向上させるための界面活性剤、溶解抑制剤、可塑剤、安定剤、着色剤、ハレーション防止剤などを適宜、添加含有させることができる。
【００４５】
［積層体］
本発明の積層体は、基板と、当該基板の上に設けられた磁性膜の上、または、当該磁性膜の上に設けられた金属製の酸化防止膜の上に、前記本発明のポジ型レジスト組成物からなるレジスト層を設けたものである。
【００４６】
［レジストパターンの形成方法］
本発明のレジストパターンの形成方法は、
（１）基板と、当該基板の上に設けられた磁性膜の上、または、当該磁性膜の上に設けられた金属製の酸化防止膜の上に、本発明のポジ型レジスト組成物からなるレジスト層を設ける工程、
（２）当該レジスト層に選択的露光を行う工程、
（３）当該選択的露光を行ったレジスト層に対して、露光後加熱（ＰＥＢ）を行う工程、
（４）当該露光後加熱を行ったレジスト層に対して、アルカリ現像を行う工程、とを有するものである。
また、露光波長は特に限定しないが、例えば光源としては、ＫｒＦエキシマレーザ、ＡｒＦエキシマレーザ、電子線等が用いられ、ＫｒＦエキシマレーザ、電子線が好ましい。尚、電子線の場合はマスクを介しての露光でも、描画でもどちらでも良い。
【００４７】
本発明においては、前記構成単位（ａ１）と、構成単位（ａ２）と、前記（Ｂ１）成分と、（Ｂ２）成分とを組み合わせることにより、基板の上に設けられた磁性膜の上、または、当該磁性膜の上に設けられた金属製の酸化防止膜の上にレジストパターンを形成しても、裾引き現象、食い込み現象が起こりにくく、形状が良好なレジストパターンが得られる。
また、本発明の、磁性膜の上に設ける用途においては、特にレジスト層が薄膜（例えば厚さ１０００ｎｍ以下）の場合、露光時に光が基板で反射されて生じる定在波の発生によって、レジストパターンの側壁に凹凸が形成される場合がある。しかしながら、本発明においては、当該定在波の影響を受けづらく、パターンの側壁の凹凸が形成されにくく、この点からも良好な形状のレジストパターンが得られる。
これらの効果により、本発明においては、パターン倒れが生じにくく、高解像性が実現できる。
また、側壁の垂直性が高い、例えば良好な矩形のレジストパターンが得られる。
さらに、ラインエッジラフネス（側壁の凹凸）の小さい良好な形状のレジストパターンが得られる。
【００４８】
例えば、前記磁性膜の主成分が、鉄、コバルト、ニッケルのうちの１種以上からなるものの場合に良好な効果を得ることができる。
また、前記磁性膜の上に設けられる金属製の酸化防止膜の主成分が、タンタル、酸化アルミニウム（Ａｌ２Ｏ３）のうちの１種以上からなる場合にも良好な効果を得ることができる。
なお、主成分とは、例えば５０質量％以上、好ましくは８０質量％以上をしめる成分を指すものとする。
前記磁性膜、前記酸化膜の主成分以外の成分については、磁性膜またはその上に積層される金属製の酸化防止膜について公知の材料から適宜選択可能である。なお、基板の上に磁性膜を形成する場合は、基板に直接接触する層として磁性膜が形成されていることが好ましく、金属製の酸化防止膜を形成する場合は、磁性膜の上に直接金属製の酸化防止膜が形成されていることが好ましい。
磁性膜、酸化防止膜の厚さは特に限定せず、通常のものと同様とされる。
基板は例えばシリコン基板等が用いられる。
また、レジスト層の厚さは特に限定しないが、用途に応じて例えば０．１〜１０μｍの範囲で選択される。
【００４９】
【実施例】
以下、本発明を実施例を示して詳しく説明する。
（実施例１）
下記材料を混合、溶解してポジ型レジスト組成物を製造した。
・（Ａ）成分
下記構成単位からなる共重合体（Ａ２）（質量平均分子量１００００）
１００質量部
【００５０】
構成単位（ａ１）として、前記一般式（Ｉ）において、Ｒが−Ｈで、−ＯＨの結合位置が４のもの６５モル％、
構成単位（ａ２）として、前記［化９］で示される一般式において、Ｒが−Ｈで、Ｒ１１〜１３がいずれもメチル基であるもの２５モル％
構成単位（ａ４）として、前記一般式（ＩＶ）において、Ｒが−Ｈで、ｎ＝０のもの１０モル％
【００５１】
2005031193.tif 000011
【００５２】
シリコン基板上に、鉄とニッケルからなるスパッタ膜（磁性膜）を形成し、その上にＴａからなるスパッタ膜（酸化防止膜）を形成した。
その上に、前記ポジ型レジスト組成物を塗布し、１００℃、９０秒加熱し、厚さ８００ｎｍのレジスト層を形成した。
ついで、ＫｒＦ露光装置ＦＰＡ−３０００ＥＸ３（製品名、キャノン製）（露光波長２４８ｎｍ）を用いて選択的露光を行った。
ついで、１００℃、９０秒で加熱（ＰＥＢ）処理した。
ついで、２．３８質量％濃度のテトラメチルアンモニウムヒドロキシド水溶液にて６０秒現像した。
得られた幅１２０ｎｍの孤立パターンは、裾引き現象、食い込み現象が生じていなかった。また、側壁の凹凸もなく、良好な矩形形状であった。
【００５３】
（実施例２）
下記材料を混合、溶解してポジ型レジスト組成物を製造し、実施例１と同様の評価を行ったところ、実施例１と同様の結果が得られた。
【００５４】
・下記構成からなる（Ａ）成分
実施例１で用いた共重合体（Ａ２）（質量平均分子量１００００）５０質量部と、下記構成単位（ａ１）、（ａ３）からなる共重合体（Ａ１）（質量平均分子量８０００）５０質量部との混合樹脂１００質量部
前記構成単位（ａ１）として前記一般式（Ｉ）において、Ｒが−Ｈで−ＯＨの結合位置が４のもの６５モル％、
構成単位（ａ３）として、前記一般式（ＩＩＩ）において、Ｒが−Ｈで、ベンゼン環に結合している基が１−エトキシエトキシ基であり、その結合位置が４のもの３５モル％。
【００５５】
2005031193.tif 000012
【００５６】
得られた幅１２０ｎｍの孤立パターンは、裾引き現象、食い込み現象が生じていなかった。また、側壁の凹凸もなく、良好な矩形形状であった。
【００５７】
（比較例１）
（Ｂ１）成分を添加しない以外は実施例１と同様にしてポジ型レジスト組成物を製造し、同様に評価した。その結果、裾引き現象が生じ、形状が悪化した。
【００５８】
（比較例２）
（Ａ２）、（Ｂ２）成分を添加しない以外は実施例２と同様にしてポジ型レジスト組成物を製造し、同様の評価した。その結果、食い込みが生じ、形状が悪化し、パターン倒れが見受けられた。
【００５９】
この様に、本発明に係る実施例においては、良好なレジストパターン形状が得られることが確認できた。
【００６０】
【発明の効果】
以上説明したように本発明においては、磁性膜の上に直接、または間接的に設けられるレジスト層に、良好なパターン形状を有するレジストパターンを形成することができる。